СПОСОБ ПОЛУЧЕНИЯ ТВЕРДОГО ОКСИДНОГО МАТЕРИАЛА

1. Способ получения пористых твердых оксидных материалов, включающий приготовление гидрогеля оксидного материала, удаление воды из гидрогеля путем его обработки смешивающейся с водой жидкостью и сушку полученного органогеля в сверхкритических условиях в присутствии по меньшей мере одного полифункционального соединения V, содержащего по меньшей мере две функциональные группы F, которые могут реагировать с атомами твердого оксидного материала с образованием связей и которые выбраны из группы, включающей гидроксильные группы, карбоксильные группы, карбонатные группы и присоединенные к атомам фосфора атомы кислорода, в результате чего получают пористый твердый оксидный материал, причем по меньшей мере одно полифункциональное соединение V используют при сверхкритической сушке в виде раствора соединения V по меньшей мере в одном органическом растворителе L', не содержащем реакционноспособных функциональных групп F или содержащем одну реакционноспособную функциональную группу F, и/или в виде смеси с диоксидом углерода.
2. Способ по п. 1, причем оксидный материал является аэрогелем.
3. Способ по п. 1, причем оксидный материал в качестве основного компонента содержит по меньшей мере один оксид, выбранный из группы, включающей диоксид кремния, оксид цинка, оксид олова(IV), оксид титана(IV), оксид церия(IV) и оксид алюминия, в количестве от 90 до 100% мас. в пересчете на общую массу оксидного материала.
4. Способ по п. 1, причем гидрогель является неорганическим гидрогелем.
5. Способ по п. 1, причем гидрогель является гидрогелем на основе диоксида кремния.
6. Способ по п. 1, причем соединение V содержит две или три реакционноспособные функциональные группы F.
7. Способ по п. 1, причем реакционноспособные функциональные группы F выбраны из группы, включающей соединенные с углеродом гидроксильные группы, карбоксильные группы и карбонатные группы.
8. Способ по п. 1, причем соединение V выбрано из группы, включающей алканполикарбоновые кислоты с 2-6 атомами углерода, гидроксиалканмонокарбоновые кислоты с 2-6 атомами углерода, гидроксиалканполикарбоновые кислоты с 2-6 атомами углерода, алканполиолы с 2-6 атомами углерода, циклоалканполиолы с 3-6 атомами углерода, 2-гидроксифенол, моно- и диалкил-2-гидроксифенолы с 1-4 атомами углерода в алкиле, алкиленкарбонаты с 2-4 атомами углерода, фосфаты, полифосфаты, алкилмонофосфаты с 1-8 атомами углерода, алкилполифосфаты с 1-8 атомами углерода и смеси указанных соединений.
9. Способ по п. 1, причем соединение V выбрано из группы, включающей алканполиолы с 2-6 атомами углерода, алкиленкарбонаты с 2-4 атомами углерода и 2-гидроксифенол.
10. Способ по п. 1, причем соединение V выбрано из группы, включающей этиленгликоль, 1,2-пропандиол, 1,3-пропандиол, 2-гидроксифенол, этиленкарбонат и пропиленкарбонат.
11. Способ по п. 1, причем органический растворитель L' при нормальном давлении обладает температурой кипения от 10 до 100°C.
12. Способ по п. 1, причем органический растворитель L' выбран из группы, включающей алканолы с 1-4 атомами углерода, алканы с 2-8 атомами углерода, насыщенные альдегиды с 1-4 атомами углерода, кетоны с 3-4 атомами углерода и смеси указанных соединений.
13. Способ по п. 1, причем органическим растворителем L' является изопропанол.
14. Способ по п. 1, причем количество полифункционального соединения V составляет от 0,01 до 50% мас., в частности от 0,1 до 20% мас. в пересчете на общее количество растворителя L', или соответственно диоксида углерода, и полифункционального соединения V.
15. Способ по п. 1, причем перед удалением воды гидрогель освобождают от ионных компонентов путем промывки водой или разбавленными водными растворами неорганических оснований.
16. Способ по п. 1, причем удаление воды осуществляют путем обработки гидрогеля смешивающейся с водой органической жидкостью в докритических условиях.
17. Способ по п. 16, причем смешивающаяся с водой органическая жидкость является в основном безводной.
18. Способ по одному из пп. 1-17, причем сушку в сверхкритических условиях осуществляют при температуре, которая максимум на 20°C превышает критическую температуру смешивающейся с водой органической жидкости.
19. Пористый твердый оксидный материал в форме аэрогеля, полученный способом по одному из пп. 1-18.
3
20. Материал по п. 19 с плотностью в диапазоне от 0,025 до 0,25 г/см.
21. Материал по п. 19 или 20, причем оксидный материал в качестве основного компонента содержит по меньшей мере один оксид, выбранный из группы, включающей диоксид кремния, оксид цинка, оксид олова(IV), оксид титана(IV), оксид церия(IV) и оксид алюминия, в количестве от 90 до 100% мас. в пересчете на общую массу оксидного материала.